(57)【要約】【課題】外観上のムラがなく、かつ、透明性に優れた立体造形物を作製できる立体造形用樹脂組成物を提供する。【解決手段】フュームドシリカ、ガラスフィラー及び硬化性樹脂を含有することを特徴とする立体造形用樹脂組成物。【選択図】なし【特許請求の範囲】
【請求項１】
フュームドシリカ、ガラスフィラー及び硬化性樹脂を含有することを特徴とする立体造形用樹脂組成物。
【請求項２】
フュームドシリカの平均粒子径が１〜５００ｎｍであることを特徴とする請求項１に記載の立体造形用樹脂組成物。
【請求項３】
（フュームドシリカの重量）/（（フュームドシリカの重量）＋（硬化性樹脂の重量））が０．００１〜０．０１５であることを特徴とする請求項１又は２に記載の立体造形用樹脂組成物。
【請求項４】
ガラスフィラーが略球状であることを特徴とする請求項１〜３のいずれかに記載の立体造形用樹脂組成物。
【請求項５】
ガラスフィラーが、ガラス組成として、質量％で、ＳｉＯ２  ２０〜７０％、Ｂ２Ｏ３  ０〜５０％、Ｎｂ２Ｏ５  ０〜２０％、ＷＯ３  ０〜２０％を含有することを特徴とする請求項１〜４のいずれかに記載の立体造形用樹脂組成物。
【請求項６】
ガラスフィラーの平均粒子径が２〜２０μｍであることを特徴とする請求項１〜５のいずれかに記載の立体造形用樹脂組成物。
【請求項７】
ガラスフィラーが、平均粒子径が２〜２０μｍである第一のガラスフィラー、及び、平均粒子径が（第一のガラスフィラーの平均粒子径−１μｍ）以下である第二のガラスフィラーを含有することを特徴とする請求項１〜６のいずれかに記載の立体造形用樹脂組成物。
【請求項８】
（第二のガラスフィラーの重量）/（（第一のガラスフィラーの重量）＋（第二のガラスフィラーの重量））が０．２〜０．６であることを特徴とする請求項７に記載の立体造形用樹脂組成物。
【発明の詳細な説明】
【技術分野】
【０００１】
本発明は、立体造形用樹脂組成物に関する。
【背景技術】
【０００２】
従来、樹脂材料等を積層させて立体造形物を得る方法が知られている。例えば光造形法、粉末焼結法、熱溶解積層（ＦＤＭ）法等種々の方法が提案され実用化されている。
【０００３】
例えば光造形法は、細やかな造形や正確なサイズ表現に優れており、広く普及している。この方法は以下のようにして立体造形物を作製するものである。まず液状の光硬化性樹脂を満たした槽内に造形ステージを設け、造形ステージ上の光硬化性樹脂に紫外線レーザーを照射して所望のパターンの硬化層を作製する。このようにして硬化層を１層造ると造形ステージを１層分だけ下げて、硬化層上に未硬化の樹脂を導入し、同様にして紫外線レーザーを光硬化性樹脂に照射して前記硬化層上に新たな硬化層を積み上げる。この操作を繰り返すことにより、所定の立体造形物を得る。また、粉末焼結法は、樹脂、金属、セラミックス、ガラスの粉末を満たした槽内に造形ステージを設け、造形ステージ上の粉末に半導体等のレーザーを照射し、軟化変形にて所望のパターンの硬化層を作製するものである。
【先行技術文献】
【特許文献】
【０００４】
【特許文献１】特開平７−２６０６０号公報
【発明の概要】
【発明が解決しようとする課題】
【０００５】
光造形法等で作製される樹脂製の立体造形物は、細やかで精密であるが、機械的強度等に劣ることが指摘されている。そこで特許文献１では、光硬化性樹脂に無機充填材を添加することが提案されている。
【０００６】
ところが無機充填材粒子を添加すると、立体造形物の透明性が損なわれるという問題がある。また、立体造形物中に外観上のムラが発生するという問題もある。
【０００７】
本発明の課題は、外観上のムラがなく、かつ、透明性に優れた立体造形物を作製できる立体造形用樹脂組成物を提供することである。
【課題を解決するための手段】
【０００８】
本発明の立体造形用樹脂組成物は、フュームドシリカ、ガラスフィラー及び硬化性樹脂を含有することを特徴とする。フュームドシリカを含有することで樹脂組成物の粘度が上昇し、ガラスフィラーの沈降を抑制することができる。つまり、樹脂組成物中に均一にガラスフィラーを分散させることができるため、立体造形物中に外観上のムラが発生し難くなり、また立体造形物の透明性を向上させやすくなる。ちなみに、フュームドシリカは表面に多数のシラノール基を有し、各フュームドシリカ同士が水素結合して、液体樹脂中にて三次元網目構造を形成するため、樹脂組成物の粘度を高める効果が大きい。
【０００９】
本発明の立体造形用樹脂組成物は、フュームドシリカの平均粒子径が１〜５００ｎｍであることが好ましい。上記平均粒子径のフュームドシリカを含有することでガラスフィラーの沈降抑制効果を高めることができる。なお、「平均粒子径」とは一次粒子のメジアン径での５０％体積累積径を示し、レーザー回折式粒度分布測定法により測定された値をいう。
【００１０】
本発明の立体造形用樹脂組成物は、（フュームドシリカの重量）/（（フュームドシリカの重量）＋（硬化性樹脂の重量））が０．００１〜０．０１５であることが好ましい。このようにすることで樹脂組成物の粘度が高くなり、ガラスフィラーの沈降を防止するとともに、造形が容易な粘度とすることができる。ここで、「（フュームドシリカの重量）/（（フュームドシリカの重量）＋（硬化性樹脂の重量））」とは、フュームドシリカの重量をフュームドシリカの重量と硬化性樹脂の重量の合量で除した値である。
【００１１】
本発明の立体造形用樹脂組成物は、ガラスフィラーが略球状であることが好ましい。このようにすることでガラスフィラーと硬化性樹脂の接触面積を減少させてガラスフィラーと硬化性樹脂の光散乱を低減し、造形物の透明性を高めることができる。
【００１２】
本発明の立体造形用樹脂組成物は、ガラスフィラーが、ガラス組成として、質量％で、ＳｉＯ２  ２０〜７０％、Ｂ２Ｏ３  ０〜５０％、Ｎｂ２Ｏ５  ０〜２０％、ＷＯ３  ０〜２０％を含有することが好ましい。
【００１３】
本発明の立体造形用樹脂組成物は、ガラスフィラーの平均粒子径が、２〜２０μｍであることが好ましい。このようにすることでガラスフィラーの沈降を防止しつつ、透明性の高い造形物を得ることができる。
【００１４】
本発明の立体造形用樹脂組成物は、ガラスフィラーが、平均粒子径が２〜２０μｍである第一のガラスフィラー、及び、平均粒子径が（第一のガラスフィラーの平均粒子径−１μｍ）以下である第二のガラスフィラーを含有することが好ましい。このようにすることで平均粒径の小さい第二のガラスフィラーが樹脂組成物の粘度を上昇させ、平均粒径の大きい第一のガラスフィラーの沈降を抑制することができる。
【００１５】
本発明の立体造形用樹脂組成物は、（第二のガラスフィラーの重量）/（（第一のガラスフィラーの重量）＋（第二のガラスフィラーの重量））が０．２〜０．６であることが好ましい。このようにすることでガラスフィラーの沈降を防止しつつ、透明性の高い造形物を得ることができる。ここで、「（第二のガラスフィラーの重量）/（（第一のガラスフィラーの重量）＋（第二のガラスフィラーの重量））」とは、第二のガラスフィラーの重量を第一のガラスフィラーの重量と第二のガラスフィラーの重量の合量で除した値である。
【発明の効果】
【００１６】
本発明によれば、外観上のムラがなく、かつ、透明性に優れた立体造形物を作製できる立体造形用樹脂組成物を提供することが可能になる。
【発明を実施するための形態】
【００１７】
本発明の立体造形用樹脂組成物は、フュームドシリカ、ガラスフィラー及び硬化性樹脂を含有する。
【００１８】
（ガラスフィラーの重量）/（（フュームドシリカの重量）＋（硬化性樹脂の重量））は０．１〜１、０．２〜０．９、特に０．３〜０．８であることが好ましい。（ガラスフィラーの重量）/（（フュームドシリカの重量）＋（硬化性樹脂の重量））が小さすぎると、造形物の機械的強度が低くなる傾向がある。一方、（ガラスフィラーの重量）/（（フュームドシリカの重量）＋（硬化性樹脂の重量））が大きすぎると、樹脂組成物の粘度が高くなりすぎ、樹脂の流動性が低下し、造形が困難となる。
【００１９】
まず、本発明で使用するフュームドシリカについて説明する。
（フュームドシリカ）
フュームドシリカは、樹脂組成物の粘度を上昇させることができる。フュームドシリカの平均粒子径は１〜５００ｎｍ、２〜２００ｎｍ、２〜１００ｎｍ、２〜５０ｎｍ、２〜２０ｎｍ、特に２〜１０ｎｍであることが好ましい。平均粒子径が小さすぎると、フュームドシリカの取り扱いが困難になる。一方、平均粒子径が大きすぎると樹脂組成物の粘度が上昇しにくくなる。
【００２０】
（フュームドシリカの重量）/（（フュームドシリカの重量）＋（硬化性樹脂の重量））は０．００１〜０．０１５、０．００２〜０．０１、０．００２〜０．００８、特に０．００２〜０．００６であることが好ましい。（フュームドシリカの重量）/（（フュームドシリカの重量）＋（硬化性樹脂の重量））が小さすぎると、樹脂組成物の粘度が十分に上昇せず、ガラスフィラーが沈降しやすくなる。一方、（フュームドシリカの重量）/（（フュームドシリカの重量）＋（硬化性樹脂の重量））が大きすぎると、樹脂組成物の粘度が高くなりすぎ、樹脂の流動性が低下し、造形が困難となる。
【００２１】
次に、本発明で使用するガラスフィラーについて説明する。
（ガラスフィラー）
ガラスフィラーは略球状であることが好ましい。このようにすることでガラスフィラーと樹脂組成物の接触面積を減少させ、ガラスフィラーと樹脂組成物の光散乱を低減し、造形物の透明性を高めることができる。
【００２２】
ガラスフィラーの平均粒子径は、２〜２０μｍ、４〜１５μｍ、特に６〜１０μｍであることが好ましい。平均粒子径が小さすぎると、ガラスフィラーと硬化性樹脂の屈折率差に基づく光散乱により、透明性の高い造形物が得られにくくなる。一方、平均粒子径が大きすぎるとガラスフィラーが沈降しやすくなる。
【００２３】
次に、ガラスフィラーの屈折率ｎｄ、アッベ数νｄ及びガラス組成について説明する。
【００２４】
ガラスフィラーは、硬化後の硬化性樹脂との屈折率ｎｄの差が±０．０２以内（好ましくは±０．０１以内、より好ましくは±０．００７５以内、さらに好ましくは±０．００５以内）、アッベ数νｄの差が±１０以内（好ましくは±５．０以内、より好ましくは±２．５以内、さらに好ましくは±１．０以内）であることが好ましい。なお、ガラスフィラーと硬化性樹脂との光学定数の差が大きくなると樹脂との屈折率等の不整合により、立体造形物の透明性が低下しやすくなる。
【００２５】
ガラスフィラーは、屈折率ｎｄが１．４０〜１．９０、１．４０〜１．６５、１．４５〜１．６、特に１．５〜１．５５であることが好ましく、アッベ数νｄは、２０〜６５、４０〜６５、４５〜６０、特に５０〜５７であることが好ましい。さらに屈折率ｎｄが１．５〜１．５５、且つアッベ数νｄが５０〜５７であれば、アクリル系樹脂等多くの樹脂と光学定数が整合する。光学定数が上記範囲から外れると、硬化後の硬化性樹脂と整合した光学定数を得ることが難しくなる。またガラスフィラーは、得られる造形物の透明性を高める観点から、可視域（４００〜７００ｎｍ）における厚み１ｍｍでの平均透過率が３０％以上、５０％以上、特に７０％以上であることが好ましい。
【００２６】
ガラスフィラーは、その表面がシランカップリング剤によって処理されていることが好ましい。シランカップリング剤で処理すれば、ガラスフィラーと硬化性樹脂の結合力を高めることができ、より機械的強度の高い造形物を得ることが可能になる。さらに、ガラスフィラーと硬化性樹脂のなじみがよくなり、界面の泡や空隙が減少する。その結果、光散乱を抑制でき、透過率を高めることができる。シランカップリング剤としては、例えばアミノシラン、エポキシシラン、アクリルシラン等が好ましい。なおシランカップリング剤は、用いる硬化性樹脂によって適宜選択すればよい。
【００２７】
ガラスフィラーは、例えばガラス組成として、質量％で、ＳｉＯ２  ２０〜７０％、Ｂ２Ｏ３  ０〜５０％、Ｎｂ２Ｏ５  ０〜２０％、ＷＯ３  ０〜２０％を含有する。以下、上記のように各成分を限定した理由を説明する。なお、各成分の含有範囲の説明において、％表示は、質量％を意味する。
【００２８】
ＳｉＯ２はガラス骨格を形成する成分である。また化学耐久性の向上や失透の抑制が可能な成分である。ＳｉＯ２の含有量は、２０〜７０％、３０〜６５％、特に４０〜６０％であることが好ましい。ＳｉＯ２の含有量が少なすぎると化学耐久性が低下しやすくなり、またガラスが失透しやすくなって製造が困難になる虞がある。一方、ＳｉＯ２の含有量が多すぎると溶融性が低下しやすくなり、また成形時に軟化しにくくなって製造が困難になる虞がある。
【００２９】
Ｂ２Ｏ３はガラス骨格を形成する成分である。また化学耐久性の向上や失透の抑制が可能な成分である。Ｂ２Ｏ３の含有量は、０〜５０％、２．５〜４０％、特に５〜３０％であることが好ましい。Ｂ２Ｏ３の含有量が多すぎると、溶融性が低下しやすくなり、また成形時に軟化しにくくなって製造が困難になる虞がある。
【００３０】
Ｎｂ２Ｏ５は、屈折率、アッベ数を調整できる成分である。Ｎｂ２Ｏ５の含有量は、０〜２０％、０．１〜１５％、０．５〜１０％、特に１〜５％であることが好ましい。Ｎｂ２Ｏ５の含有量が多すぎると屈折率が大きくなり、またアッベ数が小さくなる傾向がある。さらにガラスが失透しやすくなる。
【００３１】
ＷＯ３は、屈折率、アッベ数を調整できる成分であり、またガラスの粘度を低下させる成分である。ＷＯ３の含有量は、０〜２０％、０．１〜１５％、０．５〜１０％、特に１〜５％であることが好ましい。ＷＯ３が多すぎると屈折率が大きくなり、またアッベ数が小さくなる傾向がある。さらにガラスが着色しやすくなる傾向がある。
【００３２】
上記成分以外にも、例えば、以下の成分を導入することができる。
【００３３】
Ａｌ２Ｏ３はガラス化安定成分である。また化学耐久性の向上や失透の抑制が可能な成分である。Ａｌ２Ｏ３の含有量は、０〜３０％、２．５〜２５％、特に５〜２０％であることが好ましい。Ａｌ２Ｏ３の含有量が多すぎると、溶融性が低下しやすくなる。また成形時に軟化しにくくなって製造が困難になる虞がある。
【００３４】
Ｌｉ２Ｏは、ガラスの粘度を低下させるとともに、失透を抑制する成分である。Ｌｉ２Ｏの含有量は、０〜１０％、０．１〜９％、０．５〜７％、特に１〜５％であることが好ましい。Ｌｉ２Ｏの含有量が多すぎると化学耐久性が低下しやすくなり、またガラスが失透しやすくなって製造が困難になる虞がある。
【００３５】
Ｎａ２Ｏは、ガラスの粘度を低下させるとともに、失透を抑制する成分である。Ｎａ２Ｏの含有量は、０〜１０％、０．１〜７．５％、０．５〜５％、特に１〜２．５％であることが好ましい。Ｎａ２Ｏの含有量が多すぎると化学耐久性が低下しやすくなり、またガラスが失透しやすくなって製造が困難になる虞がある。
【００３６】
Ｋ２Ｏは、ガラスの粘度を低下させるとともに、失透を抑制する成分である。Ｋ２Ｏの含有量は、０〜１０％、０．１〜８％、０．５〜６％、特に１〜４％であることが好ましい。Ｋ２Ｏの含有量が多すぎると化学耐久性が低下しやすくなり、またガラスが失透しやすくなって製造が困難になる虞がある。
【００３７】
またガラス組成中のＬｉ２Ｏ、Ｎａ２Ｏ、Ｋ２Ｏの含有量は合量で１０％以下、６％以下、特に５％以下とすることが好ましい。これらの成分の合量を上記のように限定すれば、樹脂硬化時に発生するガラス中のアルカリ成分の蒸発を抑制し易くなる。また化学耐久性の低下を抑制できることから、例えばアルカリ溶出による樹脂の劣化が抑制できる。それゆえ無色透明な立体造形物を容易に得ることができ、また得られた造形物の経時的な劣化を防止することができる。さらにガラスの熱膨張係数を小さくできることから、サーマルショックや硬化時の熱収縮が抑制できる。
【００３８】
ＭｇＯはガラス中で中間物質として働き、ガラスを安定化させる成分である。ＭｇＯの含有量は、０〜２５％、０．５〜２０％、特に１〜１５％であることが好ましい。ＭｇＯの含有量が多すぎると化学耐久性が低下しやすくなり、またガラスが失透しやすくなって製造が困難になる虞がある。
【００３９】
ＣａＯは、ガラス中で中間物質として働き、ガラスを安定化させる成分である。ＣａＯは、０〜２５％、０．５〜２０％、特に１〜１５％であることが好ましい。ＣａＯの含有量が多すぎると化学耐久性が低下しやすくなり、またガラスが失透しやすくなって製造が困難になる虞がある。
【００４０】
ＳｒＯは、ガラス中で中間物質として働き、ガラスを安定化させる成分である。ＳｒＯの含有量は、０〜２５％、０．５〜２０％、特に１〜１５％であることが好ましい。ＳｒＯの含有量が多すぎると化学耐久性が低下しやすくなり、またガラスが失透しやすくなって製造が困難になる虞がある。
【００４１】
ＢａＯは、ガラス中で中間物質として働き、ガラスを安定化させる成分である。ＢａＯの含有量は、０〜２５％、０．５〜２０％、特に１〜１５％であることが好ましい。ＢａＯの含有量が多すぎると化学耐久性が低下しやすくなり、またガラスが失透しやすくなって製造が困難になる虞がある。
【００４２】
ＺｎＯはガラス中で中間物質として働き、ガラスを安定化させる成分である。ＺｎＯの含有量は、０〜２５％、０．５〜２０％、特に１〜１５％であることが好ましい。ＺｎＯの含有量が多すぎると化学耐久性が低下しやすくなり、またガラスが失透しやすくなって製造が困難になる虞がある。
【００４３】
ＴｉＯ２は、屈折率、アッベ数を調整できる成分であり、またガラスの粘度を低下させる成分である。ＴｉＯ２の含有量は、０〜１５％、０．１〜１２％、０．５〜１０％、特に１〜５％であることが好ましい。ＴｉＯ２の含有量が多すぎると屈折率が大きくなり、またアッベ数が小さくなる傾向がある。またガラスが着色しやすくなる。
【００４４】
またガラス組成中のＴｉＯ２、Ｎｂ２Ｏ５、ＷＯ３の含有量は合量で０〜３０％、０．１〜２５％、１〜２０％、特に３〜１５とすることが好ましい。これらの成分の範囲を上記のように限定すれば、屈折率やアッベ数の調整がしやすく、またガラスの失透の抑制が容易になる。さらに化学耐久性の高いガラスを得やすくなる。
【００４５】
またガラス組成中のＮｂ２Ｏ５、ＷＯ３の含有量は合量で０〜３０％、０．１〜２５％、１〜２０％、特に２〜１５％とすることが好ましい。これらの成分の範囲を上記のように限定すれば、屈折率やアッベ数の調整がしやすくなるとともに、着色し難くなる。またガラスの失透の抑制が容易になる。さらに化学耐久性の高いガラスを得やすくなる。
【００４６】
ガラスフィラーは、粒径の異なる二種以上のガラスフィラーを含有しても構わない。次に、粒径の異なる二種のガラスフィラー（第一のガラスフィラー及び第二のガラスフィラー）を使用する場合について説明する。
【００４７】
第一のガラスフィラーの平均粒子径は、２〜２０μｍ、４〜１５μｍ、特に６〜１０μｍであることが好ましい。平均粒子径が小さすぎると、ガラスフィラーと硬化性樹脂の屈折率差に基づく光散乱により、透明性の高い造形物が得られにくくなる。一方、平均粒子径が大きすぎるとガラスフィラーが沈降しやすくなる。第二のガラスフィラーの平均粒子径は（第一のガラスフィラーの平均粒子径−１μｍ）以下、（第一のガラスフィラーの平均粒子径−３μｍ）以下、特に（第一のガラスフィラーの平均粒子径−５μｍ）以下であることが好ましい。このようにすることで、造形物の透明性を維持しつつ、平均粒子径の小さい第二のガラスフィラーによって沈降抑制の効果を得ることができる。平均粒子径の小さい第二のガラスフィラーを含有することで沈降を抑制できる理由としては、単一のガラスフィラーを含有するよりも樹脂組成物の粘度が上昇するためと推察される。なお、第一及び第二のガラスフィラーの平均粒子径の差が大きいほどその効果は大きい。
【００４８】
（第二のガラスフィラーの重量）/（（第一のガラスフィラーの重量）＋（第二のガラスフィラーの重量））は０．２〜０．６、０．３〜０．５、特に０．３〜０．４であることが好ましい。（第二のガラスフィラーの重量）/（（第一のガラスフィラーの重量）＋（第二のガラスフィラーの重量））が小さすぎると、平均粒子径の大きい第一のガラスフィラーの割合が大きくなり、ガラスフィラーが沈降しやすくなる。一方、（第二のガラスフィラーの重量）/（（第一のガラスフィラーの重量）＋（第二のガラスフィラーの重量））が大きすぎると、平均粒子径の小さい第二のガラスフィラーの割合が大きくなり、透明性の高い造形物が得られにくくなる。
【００４９】
なお、二種以上のガラスフィラーを用いる場合、各ガラスフィラーの屈折率、アッベ数、透過率及びガラス組成は既述の通りであることが好ましい。特に二種以上のガラスフィラーが全く同じガラス組成及び光学特性を有していることが好ましい。
【００５０】
次に、ガラスフィラーを球状化する場合において、その製造方法について説明する。
【００５１】
まず、ガラス原料を所定割合で調合して得られた原料バッチを１４００〜１７００℃で溶融して溶融ガラスを得る。次に、溶融ガラスを所定形状（例えば、フィルム状）に成形した後、粉砕、分級しガラス粉末を得る。粉砕方法としては、ボールミル、ビーズミル、ジェットミル、振動ミル等が使用でき、湿式粉砕又は乾式粉砕を使用することができる。分級方法としては、網篩い、気流式分級装置等の公知の分級技術を用いることができる。
【００５２】
得られたガラス粉末を加熱溶融することにより球状化する。加熱溶融方法としては、ガラス粉末をテーブルフィーダー等で炉内へ供給し、空気バーナー等で１４００〜２０００℃に加熱し、溶融して、表面張力によりガラス粉末を球状化し、冷却、回収する方法が挙げられる。
【００５３】
次に、球状化したガラス粉末を所望の粒度分布になるように分級する。分級方法としては、網篩い、気流式分級装置等の公知の分級技術を用いることができる。
【００５４】
次に、本発明で使用する硬化性樹脂について説明する。
（硬化性樹脂）
硬化性樹脂は、光硬化性樹脂、熱硬化性樹脂の何れであってもよく、採用する造形法によって適宜選択することができる。例えば光造形法を使用する場合は液状の光硬化性樹脂を選択すればよく、また粉末焼結法を採用する場合は粉末状の熱硬化性樹脂を選択すればよい。
【００５５】
上記光硬化性樹脂としては、例えば、ポリアミド系樹脂、ポリアミドイミド系樹脂、ポリアセタール系樹脂、（メタ）アクリル系樹脂、メラミン樹脂、（メタ）アクリル−スチレン共重合体、ポリカーボネート系樹脂、スチレン系樹脂、ポリ塩化ビニル系樹脂、ベンゾグアナミン−メラミンホルムアルデヒド、シリコーン系樹脂、フッ素系樹脂、ポリエステル系樹脂、架橋（メタ）アクリル系樹脂、架橋ポリスチレン系樹脂、架橋ポリウレタン系樹脂、エポキシ系樹脂等が挙げられる。
【００５６】
上記熱硬化性樹脂としては、例えば、エポキシ系樹脂、熱硬化型変性ポリフェニレンエーテル系樹脂、熱硬化型ポリイミド系樹脂、ユリア系樹脂、アリル樹脂、ケイ素樹脂、ベンゾオキサジン系樹脂、フェノール系樹脂、不飽和ポリエステル系樹脂、ビスマレイミドトリアジン樹脂、アルキド系樹脂、フラン系樹脂、メラミン系樹脂、ポリウレタン系樹脂、アニリン系樹脂等が挙げられる。
【００５７】
次に、立体造形物の製造方法の一例を説明する。具体的には、光硬化性樹脂を含む樹脂組成物を用いた立体造形物の製造方法について説明する。なお樹脂組成物は既述の通りであり、ここでは説明を省略する。
【００５８】
まず光硬化性樹脂組成物からなる１層の液状層を準備する。例えば液状の光硬化性樹脂組成物を満たした槽内に造形用ステージを設け、ステージ上面が液面から所望の深さ（例えば０．２ｍｍ程度）となるように位置させる。このようにすることで、ステージ上に液状層を準備することができる。
【００５９】
次に、この液状層に活性エネルギー線、例えば紫外線レーザーを照射して光硬化性樹脂を硬化させ、所定のパターンを有する硬化層を形成する。なお活性エネルギー線としては、紫外線の他に、可視光線、赤外線等のレーザー光を用いることができる。
【００６０】
続いて、形成した硬化層上に、光硬化性樹脂組成物からなる新たな液状層を準備する。例えば、前記した造形用ステージを１層分下降させることにより、硬化層上に光硬化性樹脂組成物を導入し、新たな液状層を準備することができる。
【００６１】
その後、硬化層上に準備した新たな液状層に活性エネルギー線を照射して、前記硬化層と連続した新たな硬化層を形成する。
【００６２】
以上の操作を繰り返すことによって硬化層を連続的に積層し、所定の立体造形物を得る。
【実施例】
【００６３】
以下、実施例に基づき本発明を説明するが、本発明はこれらの実施例に限定されるものではない。
【００６４】
【表１】
2019112513.tif 000002
【００６５】
【表２】
2019112513.tif 000003
【００６６】
（第一のガラスフィラーの作製）
表１の組成となるように、原料粉末を調合し、均一に混合した。得られた原料バッチを１５８０〜１６００℃で均質になるまで溶融した後、一対のローラー間に流し出してフィルム状に成形した。得られたガラスについて、屈折率測定器（島津製作所社製  ＫＰＲ−２０００）により屈折率を測定した。その後、ジェットミル粉砕を行い、ガラス粉末を得た。
【００６７】
得られたガラス粉末をテーブルフィーダーで炉内へ供給し、空気バーナーでガラス粉末を１４００〜２０００℃に加熱し、溶融して、ガラス粉末を球状化した。
【００６８】
次に、ガラス粉末表面に付着した微粒子を水で洗浄して取り除いた後、乾燥した。
【００６９】
次いで、球状化したガラス粉末を表２に記載の粒子径になるように気流式分級装置にて分級し、第一のガラスフィラーを得た。
（第二のガラスフィラーの作製）
表１の組成となるように、原料粉末を調合し、均一に混合した。得られた原料バッチを１５８０〜１６００℃で均質になるまで溶融した後、一対のローラー間に流し出してフィルム状に成形した。その後ボールミル粉砕を行い破砕状のガラス粉末を得た。
【００７０】
次いで、得られたガラス粉末を表２に記載の粒子径になるように気流式分級装置にて分級し、第二のガラスフィラーを得た。
（シラン処理）
ビーカーに純水９ｇ及びシランカップリング剤（信越化学社製  ＫＢＭ−５０３）１ｇを混合した。さらに酢酸０．０３ｇを添加し、スターラーを用いて３０分撹拌し、シランカップリング剤を加水分解させた。
【００７１】
次に、別の容器に重量比で第一のガラスフィラー：エタノール：加水分解させたシランカップリング剤を２０：１９：１の割合で混合し、１時間撹拌した。
【００７２】
次に、アルコールを蒸発乾燥させ、さらに１１０℃で３０分保持した。
【００７３】
同様の手順により第二のガラスフィラーについてもシラン処理を行った。
（樹脂組成物の作製）
（（第一のガラスフィラーの重量）＋（第二のガラスフィラーの重量））／（（硬化性樹脂の重量）＋（フュームドシリカの重量））が０．４６５となるよう軟膏蓋に秤量した。（フュームドシリカの重量）/（（フュームドシリカの重量）＋（硬化性樹脂の重量））及び（第二のガラスフィラーの重量）/（（第一のガラスフィラーの重量）＋（第二のガラスフィラーの重量））は表２に示す割合となるよう秤量した。さらに自公転ミキサー（シンキー社製  ＡＲＥ−３１０）を用いて、第一のガラスフィラー、第二のガラスフィラー、フュームドシリカ及び硬化性樹脂を混合し、樹脂組成物を得た。なお、硬化性樹脂にはデジタルワックス社製  ＤＬ３６０を、フュームドシリカにはシグマアルドリッチ社製  フュームドシリカ（平均粒子径  ７ｎｍ）を用いた。また、光硬化後の硬化性樹脂の屈折率はｎｇ：１．５２６、ｎＦ：１．５２１、ｎｄ：１．５１４、ｎＣ：１．５１１であった。
（透過率測定）
得られた樹脂組成物をスライドガラス上に適量採取し、厚さ０．５ｍｍのガラス板をスペーサとしてもう一枚のスライドガラスで挟み、紫外線を照射して樹脂組成物を硬化させた。
【００７４】
次にスライドガラスを含めた樹脂組成物について、分光光度計（島津製作所製  ＵＶ−３１００）により全光線透過率測定を行い、５８８ｎｍにおける透過率を測定した。
【００７５】
（造形性評価）
１５ｇの樹脂組成物をトレイに入れ、３Ｄプリンタ（デジタルワックス社製  ０２８Ｊ）を用いて縦３ｍｍ×横４ｍｍ×高さ４０ｍｍの造形物を作製した。所定の高さの造形物が作製できたものについては「○」、造形途中で樹脂組成物が流動しなくなり、所定の高さの造形物が作製できなかったものは「×」とした。
【００７６】
（ガラスフィラーの沈降の評価）
得られた造形物の上から０〜５ｍｍの部分（造形し始めの部分）及び３５〜４０ｍｍの部分（造形終盤の部分）について断面をＦＥ−ＳＥＭ観察し、ガラスフィラーの数に差が認められなかったものを「○」、差が認められたものを「×」とした。
【００７７】
表２に示すように、実施例１〜３は、透過率が８１％以上と高く、造形性も良好であり、ガラスフィラーの沈降も確認されなかった。一方、比較例１〜３は、フュームドシリカを含有していないため、ガラスフィラーが沈降していた。